(57)【要約】【課題】  セラミックハニカム構造体の端面とこれに貼着する粘着フィルムとの間に隙間をできにくくし、封止用のスラリー充填工程において、スラリーが封止を必要としない流路にはみ出すことを防止し、結果として、セラミックハニカムフィルタの圧力損失の低下を最小限に抑える、セラミックハニカムフィルタの製造方法を得る。【解決手段】  セラミックハニカム構造体の端面に粘着フィルムが貼着され、該粘着フィルムに所定の貫通孔が形成された後、該貫通孔にスラリーが導入されて封止部が形成される、セラミックハニカムフィルタの製造方法において、前記セラミックハニカム構造体の端面に粘着フィルムを貼り付け時、または、貼り付け後において、０.０１〜２．０ＭＰａの押圧力を付加する。【選択図】      図１
2006087985.tif 000002
【特許請求の範囲】
【請求項１】
セラミックハニカム構造体の端面に粘着フィルムが貼着され、該粘着フィルムに所定の貫通孔が形成された後、該貫通孔にスラリーが導入されて封止部が形成される、セラミックハニカムフィルタの製造方法において、前記セラミックハニカム構造体の端面に前記粘着フィルムを貼り付け時、または、貼り付け後において、前記セラミックハニカム構造体の端面に貼り付けられた前記粘着フィルムに０．０１〜２．０ＭＰａの押圧力を付加することを特徴とするセラミックハニカムフィルタの製造方法。
【請求項２】
前記押圧力を付加するときの前記粘着フィルムの温度が２０〜１００℃であることを特徴とする請求項１に記載のセラミックハニカムフィルタの製造方法。
【請求項３】
前記セラミックハニカム構造体の端面が、前記粘着フィルムの貼着前に、粒度＃４０〜＃５００の砥石で研削加工されていることを特徴とする請求項１乃至請求項２何れかに記載のセラミックハニカムフィルタの製造方法。
【発明の詳細な説明】
【技術分野】
【０００１】
本発明は、セラミックハニカムフィルタの製造方法に関し、詳しくは、圧力損失の上昇を防ぐことができるセラミックハニカムフィルタの製造方法に関する。
【背景技術】
【０００２】
地域環境や地球環境の保全面から、自動車などのエンジンから排出される排気ガスに含まれる有害物質の削減が求められ、特に最近は、デイーゼルエンジンからの排気ガス中に含まれる微粒子を除去するために、セラミックハニカムフィルタが使用されている。図３は、セラミックハニカムフィルタ３０の一例を示し、（ａ）は模式平面図、（ｂ）は一部断面を含む模式側面図である。図３で、セラミックハニカムフィルタ３０は、多孔質セラミックからなり、外周壁３２と、この外周壁３２内側に各々直交するセル壁３３で形成された複数の流路３４を有するセラミックハニカム構造体３１の、排気ガスが流入する端面３５ａ側と、排気ガスが流出する端面３５ｂ側とが、各封止材３６ａ、３６ｂで交互に封止されている。図示しないが、セラミックハニカムフィルタ３０は、その外周壁３２が金属メッシュあるいはセラミックス製のマットなどで形成した把持部材と、端面３５ａ、３５ｂの外周近傍で把持され、金属製の収納容器内で使用中に動かないように配置されている。
【０００３】
従来から、セラミックハニカム構造体３１の端面３５ａ側と、端面３５ｂ側への各封止材３６ａ、３６ａによる封止は、以下のような工程で行われている。図４（ａ）〜（ｄ）は、セラミックハニカム構造体３１の封止工程を示す模式図である。図４で、先ず（ａ）セラミックハニカム構造体３１の片方の端面３５ａに、粘着材が塗布された粘着フィルム４１を貼着する。次に、（ｂ）粘着フィルム４１に所定の貫通孔４１ａを、例えばレーザー５１などで形成する。次に、（ｃ）セラミックハニカム構造体３１を反転して、封止材を含有するスラリー４２に浸漬し、このスラリー４２を貫通孔４１ａから流路３４内の所定深さに浸入、充填させる。次に、（ｄ）スラリー４２を硬化、乾燥させ、端面３５ａ側の流路３４が封止材３６ａで交互に封止されたセラミックハニカム構造体３１とする。さらに、残りの端面３５ｂについても（ａ）〜（ｄ）を行い、さらに粘着フィルム４１を除去して、図３に示すセラミックハニカムフィルタ３０としている。
【０００４】
このようなセラミックハニカムフィルタの製造方法に関し、特許文献１には、焼成前のセラミックハニカム成形体の端面に貼着される粘着フィルムとして、基材層と粘着層を含み、かつ粘着力が３〜１５Ｎ／２５ｍｍであるフィルムを使用する製造方法の開示がある。この特許文献１によれば、封止に起因するセラミックハニカム構造体の破損が抑制されるとしている。なお、特許文献１には、粘着フィルムをセラミックハニカム成形体に貼着する時の押圧や温度に関する記載は見当たらない。
【０００５】
【特許文献１】特開２００３−３２０５１７号公報
【発明の開示】
【発明が解決しようとする課題】
【０００６】
しかしながら、特許文献１に開示される粘着力を有する粘着フィルム４１を用い、実際に、図４（ａ）のようにして、セラミックハニカム構造体３１の端面３５ａ（３５ｂ）に貼着してみると、粘着フィルム４１がセラミックハニカム構造体３１の端面３５ａ（３５ｂ）にしっかりと貼着されずに、粘着フィルム４１と端面３５ａ（３５ｂ）との間に隙間（図示せず）ができることがあった。このような隙間ができると、図４（ｃ）に示すスラリー充填を行う際に、スラリー４２が端面３５ａにおいて封止を必要としない流路３４ａにまではみ出してしまうことがある。封止を必要としない流路３４ａにスラリー４２がはみ出したまま、乾燥、焼成して、図３に示すセラミックハニカムフィルタ３０とした場合に、封止を必要としない流路３４ａが封止材で狭められるため開口面積が確保されず、圧力損失が上昇することがあった。
【０００７】
本発明の課題は、セラミックハニカム構造体の端面に粘着フィルムが貼着され、この粘着フィルムに所定の貫通孔が形成された後、貫通孔にスラリーが導入されて封止部が形成される、セラミックハニカムフィルタの製造方法において、セラミックハニカム構造体の端面とこれに貼着する粘着フィルムとの間に隙間をできにくくし、封止用のスラリー充填工程において、スラリーが封止を必要としない流路にはみ出すことを防止し、結果として、セラミックハニカムフィルタの圧力損失の上昇を防ぐことができるセラミックハニカムフィルタの製造方法を得ることにある。
【課題を解決するための手段】
【０００８】
上記課題を解決するため、具体的に本発明は、セラミックハニカム構造体の端面に粘着フィルムが貼着され、該粘着フィルムに所定の貫通孔が形成された後、該貫通孔にスラリーが導入されて封止部が形成される、セラミックハニカムフィルタの製造方法において、前記セラミックハニカム構造体の端面に前記粘着フィルムを貼り付け時、または、貼り付け後において、前記セラミックハニカム構造体の端面に貼り付けられた前記粘着フィルムに０．０１〜２．０ＭＰａの押圧力を付加することを特徴とする。
セラミックハニカム構造体の端面に粘着フィルムを貼り付け時、または、貼り付け後において、セラミックハニカム構造体の端面に貼り付けられた粘着フィルムに０．０１〜２．０ＭＰａの押圧力を付加することにより、多孔質であるセル壁に形成されている細孔に、少なくとも基材層と粘着材層からなる粘着フィルムの粘着材がくい込むことで粘着力が増し、粘着フィルムとセラミックハニカム構造体の端面がしっかりと貼着されるのである。
本発明において、セラミックハニカム構造体の端面に粘着フィルムを貼り付け時、または、貼り付け後に、粘着フィルムに０．０１ＭＰａ以上の押圧力を付加して行うのは、０．０１ＭＰａ未満の押圧力では、多孔質であるセル壁に形成されている細孔への、粘着フィルムの粘着材のくい込みが少なくなるため粘着力が増加せず、セラミックハニカム構造体の端面に粘着フィルムがしっかりと貼着されなくなり、セラミックハニカム構造体の端面との間に隙間を生じることがあるからである。そして、隙間が生じると、スラリーの充填工程において、封止を必要としない流路にスラリーがはみ出てしまい、この流路の開口部が狭くなり、その後、乾燥、焼成して、セラミックハニカムフィルタとした場合に、流路の開口面積が確保されずに圧力損失が大きくなるおそれがあるからである。一方、２．０ＭＰａを超える押圧力では、セラミックハニカム構造体が破損するおそれがあるからである。セラミックハニカム構造体の端面に貼り付けられた粘着フィルムに付加する好ましい押圧力は、０．１〜１．０ＭＰａであり、より好ましくは０．１〜０．３ＭＰａである。
ここで、粘着フィルムを押圧する手段としては、例えば、図１に示すように、所望の大きさの板状の金属製の工具１１に荷重をかけながら粘着フィルム上を移動させて押圧力を負荷する方法や、図２に示すように、ローラ状の工具２１に荷重をかけながら回転させて押圧力を負荷する方法等を適宜用いることができる。また、粘着フィルムへの押圧力の付加は、セラミックハニカム構造体の端面に粘着フィルム貼り付ける時、または貼り付けた後の何れにおいてでも良い。
また、セラミックハニカム構造体の端面に貼り付けられた粘着フィルムに付加する押圧力は、貼り付けられた粘着フィルム全面に付加することが好ましいが、外周壁近傍を除いた粘着フィルム面にのみ付加されれば良い。この場合、外周壁近傍とは、セラミックハニカム構造体の端面において、外周壁から内周側へ向かい、端面半径の２０％以下の長さの領域を表す。これは、セラミックハニカムフィルタが収納容器内に配置されると、外周近傍は把持部材が当接することにより、排気ガスが流入しないので、圧力損失の上昇には影響しないからである。
尚、本発明における押圧力とは、押圧工具により、セラミックハニカム構造体の略流路方向に付加する押圧荷重を、押圧工具と接するセラミックハニカム構造体端面の面積で除して算出する。ここで言うセラミックハニカム構造体端面の面積とは、セル壁端面の面積と流路端面の面積の合計のことである。
【０００９】
本発明において、セラミックハニカム構造体の端面への粘着フィルムの貼着は、粘着フィルムの温度が２０〜１００℃であることが好ましい。セラミックハニカム構造体のセル壁は多孔質であるので、粘着フィルムの温度を２０〜１００℃とすることにより、粘着フィルムの粘着材が軟化し、この軟化した粘着材が、セラミックハニカム構造体の端面において、多孔質であるセル壁に形成された細孔にくい込み易くなり、よりしっかりとセラミックハニカム構造体の端面に貼着されるので好ましい。粘着フィルムの温度が２０℃未満では、粘着フィルムの粘着材が軟化していないため、粘着材が多孔質であるセル壁に形成された細孔にくい込み難くなり、セラミックハニカム構造体の端面にしっかりと貼着されなくなり、セラミックハニカム構造体の端面との間に隙間を生じることがあるからである。そして、隙間が生じると、スラリーの充填工程において、封止を必要としない流路にまでスラリーがはみ出てしまい、この流路の開口部が狭くなり、その後、乾燥、焼成して、セラミックハニカムフィルタとした場合に、流路の開口面積が確保されずに圧力損失が上昇するおそれがあるからである。一方、１００℃を超えると、粘着フィルムの粘着材の粘着力が低化し、粘着フィルムがハニカム構造体の端面にしっかりと貼着されなくなり、セラミックハニカム構造体の端面との間に隙間を生じることがあるからである。そして、隙間が生じると、スラリーの充填工程において、封止を必要としない流路にまでスラリーがはみ出てしまい、この流路の開口部が狭くなり、その後、乾燥、焼成して、セラミックハニカムフィルタとした場合に、流路の開口面積が確保されずに圧力損失が上昇するおそれがあるからである。粘着フィルムの温度は、好ましくは３０〜７０℃である。
なお、粘着フィルムの温度を２０〜１００℃とする手段としては、例えば、図１に示すように、所望の大きさの板状の金属製の工具１１に加熱ヒーター１１ａを内蔵させることで、押圧時に粘着フィルムの温度を上昇させる方法、図２に示すように、ローラー状の工具２１に加熱ヒーター２１ａを内蔵させることで、押圧時に粘着フィルムの温度を上昇させる方法、熱風を発生するドライヤーで粘着フィルムを加熱させる方法、電熱プレートで粘着フィルムを加熱させるなど、適宜用いることができる。また、粘着フィルムの温度を２０〜１００℃とするのは、セラミックハニカム構造体の端面に貼り付ける前、もしくは、貼り付ける時の何れでも良い。
【００１０】
本発明において、セラミックハニカム構造体の端面が、粘着フィルムの貼着前に、粒度＃４０〜＃５００の砥石で研削加工されていることが好ましい。研削加工により、端面の面粗さが小さくなり、粘着フィルムの粘着力がより大きくなり、セラミックハニカム構造体の端面により緊密に貼着される。このとき、粒度＃４０未満の砥石での研削加工では、端面の面粗さが大きくなり、粘着フィルムに押圧力を付加したときに、セル壁が欠けたり、セラミックハニカム構造体が破損するおそれがあるからである。一方、粒度＃５００を超える砥石の研削加工では、砥石が目詰まりしやすくなり、砥石の寿命が短くなるので好ましくない。
【００１１】
本発明において使用する粘着フィルムは、少なくとも基材層と粘着材層からなり、基材層の形成材料は、ポリプロピレン、ポリエチレン、アクリル、オレフィン等を使用することが好ましい。これは、押圧力を付加するために、粘着フィルムとしてある程度の強度が必要であることと、粘着フィルムを貼着した後に貫通孔を形成するが、その際に、レーザー等の溶融手段や穿孔により容易に貫通孔を形成することができるからである。
また、粘着材層の形成材料は、ゴム系、アクリル系、シリコン系、ウレタン系等を使用することができるが、中でも、ゴム系、アクリル系が好ましい。これは、押圧力を付加した際に、粘着材がセル壁に形成されている細孔にくい込み易くなるとともに、粘着フィルムの温度を２０〜１００℃とした際に、粘着材が細孔によりくい込み易くなり、粘着力が増す効果があるからである。そして、粘着フィルムの厚さは、０．０３〜０．２ｍｍであり、基材層の厚さが０．０１〜０．１５ｍｍ、粘着材層の厚さが０．０１〜０．１５ｍｍであり、粘着力が２〜２０Ｎ／２５ｍｍであることで、貫通孔の形成や、粘着力の向上がより好ましく行われるのである。
【発明の効果】
【００１２】
本発明によれば、セラミックハニカム構造体の端面に粘着フィルムが貼着され、この粘着フィルムに所定の貫通孔が形成された後、貫通孔にスラリーが導入されて封止部が形成される、セラミックハニカムフィルタの製造方法において、セラミックハニカム構造体の端面とこれに貼着する粘着フィルムとの間に隙間をできにくくし、封止用のスラリー充填工程において、スラリーが封止を必要としない流路にはみ出すことを防止し、結果として、セラミックハニカムフィルタの圧力損失の上昇を防ぐことができる。
【発明を実施するための最良の形態】
【００１３】
（実施の形態）
コージェライト生成原料粉末に、成形助剤、造孔剤を適量添加し、混合、混練してセラミック坏土を生成する。次に、坏土を押出し成形用金型を用いて押出し成形し、切断して、直径２７０ｍｍ×長さ３００ｍｍの成形体とし、続いて、乾燥、焼成してセラミックハニカム構造体３１とする。
次に、このハニカム構造体３１の一方の端面３５ａに粘着フィルム４１を載置して仮付けする。この粘着フィルム４１は、基材層がポリプロピレン、粘着材層がゴム系、粘着フィルム厚さ０．０９ｍｍで粘着力７．２２Ｎ／２５ｍｍの特性を有している。
次いで、図１に示すように、３０ｍｍ×５０ｍｍ、厚さ１５ｍｍのステンレス製の板状の工具１１に荷重をかけながら、粘着フィルムを押圧力が０．０１〜２．０ＭＰａとなるよう板状の工具１１により押圧して、粘着フィルム４１をハニカム構造体３１の端面３５ａに貼着させる。
ここで、押圧の方法は、図２に示すように、軸２３で取り付けられた直径２０ｍｍ、長さ５０ｍｍのステンレス製のローラー状の工具２１を、回転自在に支承するアーム２２に、荷重をかけながら粘着フィルム上を移動させて、押圧力が０．０１〜２．０ＭＰａとなるよう押圧して、粘着フィルム４１をハニカム構造体３１の端面３５ａに貼着させることもできる。また、図２に示すローラー状の工具２１の長さが、ハニカム構造体の直径と同じかそれよりも長いものを用いることもできる。この場合、ローラー状の工具を回転させて粘着フィルム上を移動させると、ローラー状の工具とセラミックハニカム構造体の端面とが接する面積が変動するので、押圧荷重Ｐを調整しながら、押圧力が０．０１〜２．０ＭＰａとなるように押圧する。
次に、図４（ｂ）（ｃ）（ｄ）に示すように、粘着フィルム４１に交互に貫通孔４１ａをレーザー５１を用いて形成し、封止材を含有するスラリー４２に浸漬して、スラリー４２を貫通孔４１ａから流路３４内の所定深さに浸入、充填させる。そして、スラリー４２を硬化、乾燥させ、粘着フィルム４１を除去し、片方の端面３５ａが交互に封止材３６ａで封止されたセラミックハニカム構造体３１とする。
次いで、セラミックハニカム構造体３１の他方の端面３５ｂについても、端面３５ａと同様にして、端面３５ｂが交互に封止材３６ｂで封止されたセラミックハニカム構造体３１とする。
そして、このセラミックハニカム構造体３１の封止材を焼成させて、図３に示すセラミックハニカムフィルタ３０が得られる。
【００１４】
本発明の実施の形態において、粘着フィルムをセラミックハニカム構造体の端面に貼り付ける前、もしくは、貼り付ける時に、次のような方法で粘着フィルムの温度を２０〜１００℃として実施することができる。
熱風を発生するドライヤーで粘着フィルムを２０〜１００℃に加熱して、加熱した粘着フィルム４１をセラミックハニカム構造体の端面３５ａ、３５ｂに載置して、上述したように、図１に示す、板状の工具１１、若しくは、図２に示すローラー状の工具２１で押圧して、粘着フィルム４１をセラミックハニカム構造体３１の端面３５ａ、３５ｂに貼着させる。
また、電熱プレートで粘着フィルムを２０〜１００℃に加熱して、加熱した粘着フィルム４１をセラミックハニカム構造体の端面３５ａ、３５ｂに載置して、上述したように、図１に示す板状の工具１１、若しくは、図２に示すローラー状の工具２１で押圧して、粘着フィルム４１をセラミックハニカム構造体３１の端面３５ａ、３５ｂに貼着させる。
一方、図１に示すように、板状の工具１１に発熱コイル１１ａを内蔵させることで、板状の工具１１の温度を２０〜１００℃とし、この加熱された板状の工具１１で押圧することで粘着フィルムの温度を２０〜１００℃とすることができる。
また、図２に示すように、ローラー状の工具２１に加熱ヒーター２１ａを内蔵させることで、工具２１の温度を２０〜１００℃とし、この加熱された工具で押圧することで粘着フィルムの温度を２０〜１００℃とすることができ、押圧時に粘着フィルムの温度を上昇させることができる。
【００１５】
さらに、本発明の実施の形態において、セラミックハニカム構造体の端面に粘着フィルムを貼り付ける前に、セラミックハニカム構造体を平面研削盤のテーブル上のソフトチャックで把持し、ダイヤモンド砥粒が電着された粒度＃４０〜＃５００の砥石で研削加工することができる。
【実施例】
【００１６】
以下、具体的な実施例について説明する。
カオリン、タルク、シリカ、アルミナなどの粉末を調整して、質量比で、ＳｉＯ2：４８〜５２％、Ａｌ2Ｏ3：３３〜３７％、ＭｇＯ：１２〜１５％を含むようなコージェライト生成原料粉末とし、これにメチルセルロース、ヒドロキシプロピルメチルセルロース等のバインダー、潤滑剤、造孔材としてグラファイトを添加し、乾式で十分混合した後、規定量の水を添加、十分な混練を行って可塑化したセラミック杯土を作成した。次に、押出し成形用金型を用いて坏土を押出し成形し、切断して、直径２７０ｍｍ×長さ３００ｍｍの成形体とした。次に、成形体を、乾燥、焼成させ、セル壁３３が、厚さ０．３ｍｍ、気孔率６５％、平均細孔径２０μｍ、ピッチ１．５ｍｍで、外径が２８０ｍｍ、全長が３００ｍｍのコージェライト質セラミックハニカム構造体３１を得た。
そして、ダイヤモンド砥粒が電着された砥石の粒度（＃）を変えて端面３５ａ、３５ｂを研削加工したものと、研削加工をしないものを準備した。
【００１７】
次に、セラミックハニカム構造体３１の一方の端面３５ａに、基材層がポリプロピレン、粘着材層がゴム系、粘着フィルム厚さ０．０９ｍｍで粘着力７．２２Ｎ／２５ｍｍの特性を有する粘着フィルム４１を載置して仮付けする。そして、図１に示すように、３０ｍｍ×５０ｍｍ、厚さ１５ｍｍのステンレス製の板状の工具１１を用い、この工具１１にかける荷重Ｐを変更させながら、粘着フィルムに付加する押圧力（ＭＰａ）を表１に示すように変化させて、粘着フィルム４１をセラミックハニカム構造体３１の端面３５ａに貼着させた。さらに、板状の工具１１に内蔵された発熱コイル１１ａで板状の工具の温度を上げて、粘着フィルムの温度（℃）を表１に示すように変更させて、ハニカム構造体３１に粘着フィルム４１を貼着した。尚、粘着フィルムに押圧力を付加しなかったものを従来例とした。
【００１８】
次に、図４（ｂ）（ｃ）（ｄ）のように、粘着フィルム４１に所定の貫通孔４１ａをレーザー５１で形成し、封止材を含有するスラリー４２に浸漬して、スラリー４２を貫通孔４１ａから流路３４内の所定深さに浸入、充填させ、スラリー４２を硬化、乾燥させて、一方の端面３５ａが交互に封止材３６ａで封止されたセラミックハニカム構造体３１とした。他方の端面３５ｂについても、同様にして、端面３５ｂが交互に封止材３６ｂで封止されたセラミックハニカム構造体３１とした。そして、このセラミックハニカム構造体３１の封止材を焼成させて、図３に示すセラミックハニカムフィルタ３０を得た。
【００１９】
次いで、圧力損失試験装置を用い、セラミックハニカムフィルタ３０に流量７.５Ｎｍ3 ／ｍｉｎとして空気を流し、流入側と流出側の差圧を測定することで、圧力損失を評価した。なお、圧力損失の評価は、差圧が２３０ｍｍＡｑ以下を優（◎）、２３０ｍｍＡｑを超え２５０ｍｍＡｑ以下を良（○）、２５０ｍｍＡｑを超え２８０ｍｍＡｑ以下を可（△）、２８０ｍｍＡｑを超えるものをＮＧ（×）として行った。その評価結果を表１に示す。
【００２０】
【表１】
2006087985.tif 000003
【００２１】
表１で、実施例１〜３６は、セラミックハニカム構造体３１の端面３５ａ（３５ｂ）への粘着フィルム４１の貼着を、０．０１〜２．０ＭＰａの押圧力を付加して行ったので、粘着フィルムがセラミックハニカム構造体の端面にしっかりと貼着することができた。従って、スラリーの充填時に、封止を必要としない流路にスラリーがはみ出すことがなかったので、圧力損失の上昇を防ぐことができた。特に、実施例１０〜２２、２９〜３６は、０．０１〜２．０ＭＰａの押圧力の付加に加え、粘着フィルムの温度を２０〜１００℃として行ったので、フィルムがハニカム構造体の端面に、よりしっかりと貼着することができた。従って、圧力損失の上昇を防ぐことができた。さらに、実施例２３〜３６は、セラミックハニカム構造体の端面を砥石で研削したので、端面の面粗さが小さくなり、粘着フィルムと端面との粘着力がより大きくなり、よりしっかりと貼着することができた。従って、圧力損失の上昇を防ぐことができた。
一方、比較例１〜３は、押圧力を本発明の範囲を外れる０．０１ＭＰａ未満としたので、粘着フィルム４１がセラミックハニカム構造体３１の端面３５ａ（３５ｂ）に緊密に貼着せず、セラミックハニカム構造体の端面と粘着フィルムの間に隙間を生じ、スラリーの充填時に、封止を必要としない流路にスラリーがはみ出てしまい、流路の開口面積が確保されずに結果として、圧力損失が大きくなっていた。また、比較例４〜６は、押圧力を本発明の範囲を外れる２．５ＭＰａとしたので、セル壁３３の一部が破損してしまい、封止することができず、セラミックハニカムフィルタとして使用することができなかった。さらに、従来例１では、押圧力を付加しなかったので、粘着フィルム４１がセラミックハニカム構造体３１の端面３５ａ（３５ｂ）にしっかりと貼着せず、セラミックハニカム構造体の端面と粘着フィルムの間に隙間が生じ、スラリーの充填時に、封止を必要としない流路にスラリーがはみ出てしまい、流路の開口面積が確保されずに結果として、圧力損失が大きくなった。
【図面の簡単な説明】
【００２２】
【図１】本発明のセラミックハニカムフィルタの製造方法の一例で、セラミックハニカム構造体３１の端面３５ａ（３５ｂ）に粘着フィルム４１を貼着している状況を示す斜視図である。
【図２】本発明のセラミックハニカムフィルタの製造方法の他の例で、セラミックハニカム構造体３１の端面３５ａ（３５ｂ）に粘着フィルム４１を貼着している状況を示す斜視図である。
【図３】セラミックハニカムフィルタ３０の一例を示し、（ａ）は模式平面図、（ｂ）は一部断面を含む模式側面図である。
【図４】（ａ）〜（ｄ）は、セラミックハニカム構造体３１の封止工程を示す模式図である。
【符号の説明】
【００２３】
１１：板状の工具
１１ａ発熱コイル
２１：ローラー状の工具
２１ａ：加熱ヒータ
２２：アーム
２３：軸
３０：セラミックハニカムフィルタ
３１：セラミックハニカム構造体
３２：外周壁
３３：セル壁
３４：流路
３４ａ：封止を必要としない流路
３５ａ：端面（排気ガスが流入する端面）
３５ｂ：端面（排気ガスが流出する端面）
３６ａ、３６ｂ：封止材
４１：粘着フィルム
４１ａ：貫通孔
４２：スラリー
５１：レーザー
Ｐ：荷重
【図１】
2006087985.tif 000004
【図２】
2006087985.tif 000005
【図３】
2006087985.tif 000006
【図４】
2006087985.tif 000007